(57)【要約】  太陽電池モジュールは、複数の太陽電池（１０２，１０３，１０４）の金属電極が配線材（８３，８４）により電気的に接続された太陽電池ストリング（１００）を備える。配線材は、複数の金属素線からなる断面扁平形状の編組線である。太陽電池の金属電極と配線材とが半田により接続されている。編組線を構成する複数の金属素線の間の空隙には半田材料が充填されていることが好ましい。例えば、編組線の外周から、編組線を構成する複数の金属素線の間の空隙に半田材料を浸透させることにより、太陽電池と配線材との間の空隙に半田材料が充填される。
2018180922.tif 000002
【特許請求の範囲】
【請求項１】
複数の太陽電池が配線材により電気的に接続された太陽電池ストリングを備える太陽電池モジュールであって、
前記太陽電池は、受光面および裏面の少なくとも一方に金属電極を備え、
前記配線材は、複数の金属素線からなる断面扁平形状の編組線であり、
前記太陽電池の前記金属電極と前記配線材とが半田により接続されている、太陽電池モジュール。
【請求項２】
前記編組線を構成する複数の金属素線の間の空隙に半田材料が充填されている、請求項１に記載の太陽電池モジュール。
【請求項３】
前記配線材の断面において、半田材料が充填されている領域の面積割合が、１０〜９０％である、請求項２に記載の太陽電池モジュール。
【請求項４】
前記配線材の断面において、金属素線が存在せずかつ半田材料に充填されていない空隙の面積割合が３０％以下である、請求項２または３に記載の太陽電池モジュール。
【請求項５】
前記配線材は、複数の金属素線を集束した集束線の複数を編んだ平編線である、請求項１〜４のいずれか１項に記載の太陽電池モジュール。
【請求項６】
１本の集束線が１０本以下の素線からなる請求項５に記載の太陽電池モジュール。
【請求項７】
前記金属素線が銅または銅合金の金属線である、請求項１〜６のいずれか１項に記載の太陽電池モジュール。
【請求項８】
前記金属素線は、銅または銅合金からなる金属線の表面に銀またはスズの被覆層を有する、請求項１〜６のいずれか１項に記載の太陽電池モジュール。
【請求項９】
前記金属素線は、銅または銅合金からなる金属線の表面に銀の被覆層を有し、
前記太陽電池の前記金属電極が銀電極である、請求項１〜６のいずれか1項に記載の太陽電池モジュール。
【請求項１０】
前記太陽電池は、受光面に金属電極を有さず裏面のみに金属電極を備える裏面接合太陽電池であり、前記太陽電池ストリングにおいて、隣接する太陽電池の裏面同士が前記配線材を介して接続されている、請求項１〜９のいずれか１項に記載の太陽電池モジュール。
【請求項１１】
請求項１〜１０のいずれか１項に記載の太陽電池モジュールの製造方法であって、
前記編組線の外周から、前記編組線を構成する複数の金属素線の間の空隙に半田材料を浸透させることにより、前記太陽電池と前記配線材との半田接続がおこなわれる、太陽電池モジュールの製造方法。
【発明の詳細な説明】
【技術分野】
【０００１】
本発明は、太陽電池モジュールおよびその製造方法に関する。
【背景技術】
【０００２】
単結晶シリコン基板や多結晶シリコン基板等の結晶半導体基板を用いた太陽電池は、１つの基板の面積が小さいため、実用に際しては、複数の太陽電池を電気的に接続してモジュール化を行い、出力を高めている。受光面および裏面に電極を有する両面電極型の太陽電池では、隣接する２つの太陽電池の一方の太陽電池の受光面電極と他方の太陽電池の裏面電極とを電気的に接続することにより、複数の太陽電池が直列接続される。裏面にのみ電極が設けられている裏面接合太陽電池では、一方の太陽電池のｎ側電極と他方の太陽電池のｐ型電極とを電気的に接続することにより、複数の太陽電池が直列接続される。【０００３】
隣接する太陽電池の電極の電気的接続には、配線材が用いられる。一般には、帯状の平角金属線の表面を半田被覆した配線材が用いられている。特許文献１および特許文献２には、複数本の金属素線を束ねた編組線を配線材として用い、太陽電池の金属電極に半田接続することが開示されている。
【先行技術文献】
【特許文献】
【０００４】
【特許文献１】特開平１１−１７７１１７号公報
【特許文献２】特開２００５−３５３５４９号公報
【発明の概要】
【発明が解決しようとする課題】
【０００５】
編組線は伸縮性および柔軟性が高いため、編組線を配線材として用いた太陽電池モジュールでは、温度変化に起因する接続部分への応力が低減し、耐久性の向上に寄与する。しかしながら、本発明者らが検討を行ったところ、配線材としての編組線を太陽電池の金属電極に半田接続した場合、平板状（平角状）の配線材を用いた場合に比べて、配線材と金属電極との接合力が小さく、太陽電池モジュールの温度サイクル試験において、金属電極からの配線材の剥離が生じやすいことが判明した。【０００６】
本発明は、温度変化による太陽電池と配線材との剥離が抑制され、太陽電池と配線材との接続部分への応力が生じ難く、温度変化に対する信頼性の高い太陽電池モジュールの提供を目的とする。
【課題を解決するための手段】
【０００７】
本発明の太陽電池モジュールは、複数の太陽電池が配線材により電気的に接続された太陽電池ストリングを備える。配線材は、複数の金属素線からなる断面扁平形状の編組線である。太陽電池の金属電極と配線材とは半田接続されている。例えば、編組線の外周から、金属素線の間の空隙に半田材料を浸透させることにより、太陽電池と配線材との半田接続がおこなわれる。編組線を構成する複数の金属素線の間の空隙には半田材料が充填されることが好ましい。【０００８】
太陽電池は、両面電極型でも裏面接合型でもよい。特に、裏面接合型太陽電池を備える太陽電池モジュールに本発明を適用した場合に、温度変化に対する信頼性向上効果が顕著となる傾向がある。【０００９】
編組線の具体例としては、複数の金属素線を集束した集束線の複数を編んだ平編線が挙げられる。平編線は、１本の集束線に含まれる素線が１０本以下のものが好ましく用いられる。金属素線は銅または銅合金からなるものが好ましい。金属素線はめっき等による被覆処理や表面処理が施されたものでもよい。太陽電池の金属電極が銀電極である場合、編組線の金属素線は、銀被覆された銅線であることが好ましい。【００１０】
太陽電池モジュールでは、配線材の断面において半田材料が充填されている領域の面積割合が、１０〜９０％であることが好ましい。配線材の断面において、金属素線が存在せずかつ半田材料に充填されていない空隙の面積割合は３０％以下が好ましい。
【発明の効果】
【００１１】
本発明の太陽電池モジュールは、太陽電池を接続する配線材が柔軟性を有しており、かつ太陽電池の電極と配線材との接合力が高いため、温度サイクル耐久性に優れる。
【図面の簡単な説明】
【００１２】
【図１】一実施形態にかかる太陽電池モジュールの模式的断面図である。
【図２】太陽電池グリッドの裏面の平面図である。
【図３】太陽電池ストリングの概略斜視図である。
【図４】実施例の太陽電池と配線材との接続部分の断面像である。
【図５】実施例の太陽電池と配線材との接続部分の断面像である。
【図６】比較例の太陽電池と配線材との接続部分の断面像である。
【図７】配線材を接合後に加熱した試料の剥離試験後のセル表面の顕微鏡写真である。
【発明を実施するための形態】
【００１３】
図１は、一実施形態の太陽電池モジュール（以下、「モジュール」と記載する）の模式的断面図である。図１に示すモジュール２００は、複数の太陽電池１０２，１０３，１０４（以下、「セル」と記載する）が、配線材８３，８４を介して電気的に接続された太陽電池ストリングを備える。
【００１４】
図１に示すモジュールは、セルとして裏面接合太陽電池（裏面接合セル）を用いている。裏面接合セルは、結晶シリコン等の半導体基板の裏面側にｐ型半導体層およびｎ型半導体層を備える。裏面接合セルは、半導体基板の受光面に金属電極を有さず、半導体基板で生成した光キャリア（正孔および電子）を、ｐ型半導体層上に設けられたｐ側電極およびｎ型半導体層上に設けられたｎ側電極により回収する。
【００１５】
金属電極は、印刷やメッキ等の公知の方法により形成できる。例えば、Ａｇペーストのスクリーン印刷により形成されたＡｇ電極や、電解メッキにより形成された銅メッキ電極等が好ましく用いられる。裏面接合セルは受光面に金属電極を有していないため、受光面側から視認した場合は、セルの全面が黒色系で統一された外観を有している。
【００１６】
モジュールに用いられるセルは、受光面および裏面のそれぞれに金属電極を備える両面電極型セルでもよい。セルの形状は特に限定されないが、一般には平面視矩形状である。矩形は正方形および長方形を含む。「矩形状」とは、完全な正方形または長方形である必要はなく、例えば、半導体基板の形状はセミスクエア型（矩形の角が丸みを帯びているものや、切欠き部が存在するもの）でもよい。
【００１７】
半導体基板に取り込まれる光量を増大させ、変換効率を向上するために、セルの受光面には、凹凸構造が設けられていることが好ましい。凹凸の形状は、四角錐形状（ピラミッド形状）が好ましい。ピラミッド形状の凹凸構造は、例えば、単結晶シリコン基板の表面に異方性エッチング処理を施すことにより形成される。セルの受光面に設けられる凹凸の高さは、例えば、０．５〜１０μｍ程度であり、好ましくは１〜５μｍ程度である。セルの裏面にも凹凸構造が設けられていてもよい。
【００１８】
図２は、複数の裏面接合セルがグリッド状に配置された太陽電池グリッドの裏面側の平面図である。太陽電池グリッド１８０では、第一方向（ｘ方向）に沿って複数の裏面接合セルが接続された太陽電池ストリング１００，１１０，１２０が、第一方向と直交する第二方向（ｙ方向）に沿って並んで配置されている。
【００１９】
太陽電池ストリング１００は、第一方向に沿って並んだ複数のセル１０１〜１０５を備える。セルの裏面側に設けられた電極を、配線材８２〜８５を介して電気的に接続することにより、太陽電池ストリングが形成される。隣接する２つのセルのうちの一方のセルのｐ側電極と他方のセルのｎ側電極とを配線材を介して接続することにより、複数のセルが直列に接続される。隣接するセルのｎ側電極同士またはｐ側電極同士を接続することにより、セルを並列接続することもできる。
【００２０】
太陽電池ストリング１００において、第一方向の一方の端部に配置された配線材８１は、外部回路と接続可能な引き出し線８１ａを備える。第一方向の他方の端部に配置された配線材８６は、第二方向に隣接する太陽電池ストリング１１０と接続されている。
【００２１】
図３は、太陽電池ストリング１００の概略斜視図である。図３では、隣接するセル同士が２本の配線材により接続されている。隣接するセル間に配置される配線材の数は、セルの電極パターン形状等に応じて適宜に設定される。
【００２２】
［配線材］
本発明のモジュールでは、隣接するセル間を接続する配線材として、複数の金属素線からなる断面扁平形状の編組線が用いられる。配線材の幅は例えば１ｍｍ〜５ｍｍ程度である。配線材の厚みは例えば３０μｍ〜５００μｍ程度である。導電性を確保し、かつ編組線の厚み方向の全体に半田を浸透させて配線材と電極との接着性を高める観点から、配線材の厚みは５０〜３００μｍが好ましい。
【００２３】
配線材を扁平形状として幅を大きくすることにより、セルと配線材との接触面積を増大し、接触抵抗を低減できる。また、セルと配線材との接触面積を増大させることにより、セルと配線材との接着信頼性が高められ、太陽電池モジュールの耐久性が向上する。
【００２４】
一般的なモジュールに用いられる平角状の配線材は、セルとの接触面積が増大すると、温度変化による配線材とセルとの線膨張係数の相違に起因して配線材の剥がれ等の接続不良が生じやすい。一方、複数の素線からなる編組線は、柔軟で伸縮性を有するため、温度変化に伴う線膨張の相違に起因する応力を、配線材により吸収・散逸できる。そのため、セルと配線材との接触面積を増大させた場合でも、高い接着信頼性を維持できる。
【００２５】
断面扁平形状の編組線は、扁平形状となるように複数の金属素線を編むことにより形成してもよく、複数の素線を円筒形状に編んだ編組線を、圧延加工により断面扁平形状としてもよい。金属素線の編み方は特に限定されないが、３〜５０本程度の素線を集束し、複数の集束線を編み組んだ平編線が好ましい。
【００２６】
平編線は、それぞれの素線が表面に露出するように編まれているため、素線と太陽電池の電極との接点が多く、電気的接続を確実に実施できる。平編線としては、例えばＪＳＣ（日本電線工業会規格）１２３６に準拠したものが用いられる。素線の間に半田を浸透させるために、１本の集束線に含まれる素線の数は１０本以下が好ましい。平編線は、１０〜５０本程度の集束線を編んだものが好ましく、平編線を構成する素線の数は３０〜５００本程度が好ましい。
【００２７】
金属素線を構成する金属材料は、導電性であれば特に限定されない。配線材の抵抗に起因する電気的ロスを低減するために、編組線の素線を構成する金属材料は低抵抗率であることが好ましい。中でも、材料が低コストであることから、銅、銅を主成分とする銅合金、アルミニウムまたはアルミニウムを主成分とするアルミニウム合金が好ましい。素線の表面は、スズメッキや銀メッキ等により被覆されていてもよい。
【００２８】
太陽電池の金属電極が銀電極である場合に、表面被覆されていない銅の素線により構成される編組線を配線材として用いると、モジュール化の際の加熱により半田喰われが生じ、接続強度が低下する場合がある。そのため、銀電極に接続する配線材は、表面が被覆された銅線からなる編組線であることが好ましい。特に、銀電極に対する半田接合強度が高く、かつ加熱による半田喰われを抑制できることから、銅または銅合金からなる金属線の表面に銀の被覆層を有する金属素線の編組線を用いることが好ましい。
【００２９】
編組線を構成する素線は黒色化処理されていてもよい。素線を黒色化処理することにより、配線材としての編組線が黒色となり金属反射が低減するため、配線材と裏面接合セルとが黒色で統一され、太陽電池モジュールの意匠性が高められる。メッキや黒色化処理等は、素線を編んで編組線を形成後に行ってもよい。
【００３０】
長尺の編組線を、所定の長さに切断することにより、隣接するセル間の接続に用いられる配線材が得られる。配線材の長さは、セルと配線材との接続領域のｘ方向の長さの約２倍と隣接するセル間の距離の和で定められる。両面電極型セルでは、一般に、セルのｘ方向の一方の端部から他方の端部の近傍までがセルと配線材との接続領域となる。裏面接合セルでは、ｎ側電極とｐ側電極とが配線材によって短絡しないように、セルの一方の端部のみに配線材が接続される（図３参照）。そのため、セルと配線材との接続領域のｘ方向の長さは、２〜１５ｍｍ程度である。セルと配線材との接続領域のｘ方向の長さが過度に小さいと、接続面積が不足して、接着強度の低下や電気的ロスの原因となる。
【００３１】
編組線を切断すると、切断面の近傍の編みがほどけやすくなる。両面電極型のセルでは、セルと配線材との接続長さが大きいため、編組線の切断面近傍がほどけても特段の問題はないが、裏面接合セルでは、端部がほどけることにより、配線材とセルとの半田接続が困難となったり、電気的接続が不十分となる場合がある。切断面近傍の編みのほどけ量を小さくするために、編組線の編みのピッチは、１０ｍｍ以下が好ましく、５ｍｍ以下がより好ましく、３ｍｍ以下がさらに好ましく、２ｍｍ以下が特に好ましい。
【００３２】
［セルと配線材の接続］
配線材を介して隣接するセル間を互いに接続して、太陽電池ストリングを作製する。セルの電極と配線材とは、半田により接続される。編組線の内部に半田材料を浸透させて、編組線を構成する複数の金属素線の間の空隙を半田により充填することが好ましい。一般的な平角状の配線材とセルとの半田接続では、配線材の表面に半田が付着してセルと接合されている。これに対して、編組線を配線材として、金属素線の間の空隙に半田材料を充填することにより、セルと配線材との接着信頼性を向上できる。
【００３３】
編組線とセルとを半田接続することは従来から提案されていたが、本発明者らの検討によれば、編組線の表面に半田を配置して加熱するのみでは、編組線の内部に半田材料が浸透せず、セルとの接続強度が不十分であった。特に、裏面接合セルは、セルと配線材との接続領域８３２の面積が小さいため、配線材とセルとの接合強度不足に起因する配線材の剥離が生じやすい。本発明においては、編組線の内部に半田を浸透させ、金属素線の間の空隙に半田材料を充填することにより、セルと編組線との接合強度を向上できる。
【００３４】
編組線の内部に半田材料を浸透させる方法は特に限定されないが、半田フラックスを用いることが好ましい。例えば、半田接続の前に編組線の内部に半田フラックスを浸透させておくことにより、編組線の内部に溶融半田が浸透しやすくなる。具体的には、セルの金属電極上に予備半田を設け、その上に配線材としての編組線を配置し、編組線の上からフラックスを塗布することにより編線の内部にフラックスを浸透させる。その後、編組線の上から加熱を行えば、毛管現象により、金属素線の間の空隙に溶融半田材料が浸透する。加熱の際、追い半田を行い、編組線の上部表面から編組線の内部に溶融半田材料を浸透させてもよい。また、半田粉末およびフラックスを含む半田ペーストを用いた場合も、編組線の内部に溶融半田が浸透しやすくなる。半田ペーストを用いる場合は、セルの金属電極上に半田ペーストを塗布し、その上に配線材としての編組線を配置し、編組線の上から加熱を行えばよい。加熱により半田ペーストからにじみ出たフラックスが毛管現象により編組線の内部に浸透し、これに伴って金属素線の間の空隙に溶融半田材料が浸透しやすくなる。
【００３５】
セルと配線材との接続部分の配線材の延在方向と直交する方向の断面（ｙ−ｚ面）において、配線材の断面（外周に配置された素線で囲まれた領域）における半田材料が充填されている領域の面積割合は、１０〜９０％が好ましく、２０〜８５％がより好ましく、２５〜８０％がさらに好ましい。ｙ−ｚ断面において、配線材の内部の領域における素線の面積割合は、１０〜９０％が好ましく、１５〜８０％がより好ましく、２０〜７５％がさらに好ましい。配線材の内部における素線と半田材料との割合が上記範囲であれば、接着性と導電性とを両立できる。
【００３６】
ｙ−ｚ断面において、配線材の断面における空隙の面積割合は、３０％以下が好ましく、１０％以下がより好ましく、５％以下がさらに好ましく、１％以下が特に好ましく、０％が最も好ましい。配線材の内部の空隙（金属素線の間の空隙）の全体に半田材料が充填されていることにより、接着性および導電性が向上する。
【００３７】
前述のように、編組線は切断面の近傍でほどけやすいため、半田接続後の配線材の断面の評価は、切断面から２ピッチ以上離れた場所の断面で行う。セルと配線材との接続長さが２ピッチ未満である場合は、接続領域の切断面から最も離れた位置の断面で評価を行う。
【００３８】
編組線からなる配線材は柔軟で伸縮性を有するため、ストリングの接続方向（ｘ方向）の位置合わせにも対応可能である。編組線からなる配線材は、セルの厚み方向（ｚ方向）にも曲げられるため、厚み方向の応力を散逸させることが可能であり、セルに反りが生じている場合でも、複数のセルを接続後のストリングをハンドリングする際の破損等の不具合を抑制できる。
【００３９】
裏面接合セルでは、セル端部のフィンガー電極が集結する部分に半田接続パッドを配置し、その上に配線材を接続してもよい。複数の素線からなる編組線は柔軟で伸縮性を有するため、配線材を曲げることにより半田接続パット上への配線材の位置合わせを実施できる。そのため、半田接続パットの狭面積化が可能である。
【００４０】
両面電極型セルでは、セルの受光面に設けられた電極および裏面に設けられた電極のそれぞれに配線材を接続すればよい。一般的な両面電極型セルでは、複数のフィンガー電極とフィンガー電極に直交するバスバー電極とからなるグリッド状のパターン電極が受光面に設けられており、バスバー電極の略全長にわたって配線材が接続される。
【００４１】
［モジュール化］
図１に示す太陽電池モジュール２００では、複数のセルが配線材を介して接続された太陽電池ストリングが、封止材９５を介して、受光面保護材９１および裏面保護材９２に挟持されている。例えば、受光面保護材上に、受光面封止材、太陽電池ストリング、裏面封止材および裏面保護材を順に載置した積層体を所定条件で加熱して封止材を硬化させることにより、太陽電池ストリングの封止が行われる。封止前に、複数の太陽電池ストリングを接続して、図２に示すように太陽電池グリッドを形成してもよい。
【００４２】
封止材９５としては、オレフィン系エラストマーを主成分とするポリエチレン系樹脂組成物、ポリプロピレン、エチレン／α‐オレフィン共重合体、エチレン／酢酸ビニル共重合体（ＥＶＡ）、エチレン／酢酸ビニル／トリアリルイソシアヌレート（ＥＶＡＴ）、ポリビニルブチラート（ＰＶＢ）、シリコン、ウレタン、アクリル、エポキシ等の透明樹脂を用いることが好ましい。受光面側と裏面側の封止材の材料は、同一でも異なっていてもよい。
【００４３】
受光面保護材９１は光透過性であり、ガラスや透明プラスチック等が用いられる。裏面保護材９２は、光透過性、光吸収性および光反射性のいずれでもよい。光反射性の裏面保護材としては、金属色または白色等を呈するものが好ましく、白色樹脂フィルムや、樹脂フィルム間にアルミニウム等の金属箔を挟持した積層体等が好ましく用いられる。
【００４４】
光吸収性の保護材としては、例えば、黒色樹脂層等を含み、外観が黒色であるものが用いられる。裏面接合セルを備えるモジュールにおいて、裏面保護材として黒色シートを用いれば、裏面保護材とセルの外観色が近いため、離間して配置されたセル間の隙間が目立たず、意匠性の高いモジュールが得られる。また、配線材として黒色化処理された編組線を用いれば、裏面接合セルに加えて、隣接するセル間に露出する配線材および裏面保護材が黒色で統一されるため、全面が黒色で統一された意匠性の高いモジュールが得られる。
【実施例】
【００４５】
以下では、実施例および比較例を示すが、本発明は下記の実施例に限定されるものではない。【００４６】
［実施例１，２および比較例１］
＜裏面接合セルの作製＞
厚み１６０μｍの６インチｎ型単結晶シリコン基板（１辺の長さが１５６ｍｍのセミスクエア型）を用いて裏面接合セルを作製した。裏面の金属電極として、下記の手順により銀ペースト電極上に銅メッキ電極を備えるＡｇ／Ｃｕ電極を形成した。【００４７】
ｎ型半導体層上、およびｐ型半導体層上のそれぞれに、銀ペーストをスクリーン印刷し、１４０℃で２０分程度の仮焼成を行った後、プラズマＣＶＤにより屈折率１．７の酸化シリコン層を８０ｎｍの膜厚で製膜した。製膜時の加熱により、Ａｇペースト電極から脱ガス及びペースト電極の体積変化が生じ、下地層上に製膜された酸化シリコン層にはき裂状態の開口が形成されていた。この基板を電解銅メッキ槽へ浸漬し、Ａｇ銀ペースト電極上に、酸化シリコン層の開口を通じて銅析出させ、厚み２０μｍの銅メッキ電極を形成した。【００４８】
＜実施例１＞
直径約８０μｍのスズメッキ銅線を素線として、４本の素線を集束した集束線を１６本（素線数６４本）平編みした平編スズメッキ銅線（幅約２ｍｍ、厚み約２００μｍ、編みピッチ約１ｍｍ）を、２０ｍｍの長さに切り取り、一方の端部を裏面接合セルの電極上に半田接続した（接続長さ約４ｍｍ）。まず、セルの電極上に予備半田を設け、その上に平編線を配置し、フラックスを塗布して平編線の内部にフラックスを浸透させた。その後、平編線の上から半田ごてを用いて追い半田付けを行った。半田付け部分の断面（網組線の切断面からの距離約３ｍｍ）の光学顕微鏡像およびＳＥＭ像を図４に示す。平編線の内部の空隙の全体に半田材料が充填されており、平編線の断面において半田材料が充填されている領域の面積割合は、約５０％であった。【００４９】
＜実施例２＞
上記の平編スズメッキ銅線を０．５ｇ／Ｌのパラジウムを含有する無電解パラジウムメッキ液（奥野製薬工業製「ＯＰＣブラックカッパー」）に浸漬して、常温で無電解メッキを実施して、表面全体が導電性黒色処理された平編線を得た。この黒色化平編線を用い、実施例１と同様にして、裏面接合セルの電極上に半田接続した。半田付け部分の断面の光学顕微鏡像およびＳＥＭ像を図５に示す。平編線の内部の空隙の全体に半田材料が充填されており、平編線の断面において半田材料が充填されている領域の面積割合は、約７２％であった。【００５０】
＜比較例１＞
セルの電極上に予備半田を設け、その上に上記の平編スズメッキ銅線を配置し、フラックスを塗布せずに、平編線の上から半田ごてを用いて追い半田付けを行った。半田付け部分の断面の光学顕微鏡像およびＳＥＭ像を図６に示す。平編線の内部の空隙には半田材料が充填されていなかった。【００５１】
実施例１および実施例２と比較例１との対比から、編組線の内部にフラックスを浸透させることにより、金属素線の間の空隙に半田材料を浸透させて、金属電極と編組線との接続性を向上できることが分かる。【００５２】
［実施例３および比較例２］
＜裏面接合セルの作製＞
厚み１６０μｍの６インチｎ型単結晶シリコン基板（１辺の長さが１５６ｍｍのセミスクエア型）を用いて裏面接合セルを作製した。銀ペーストをスクリーン印刷し、１８０℃で６０分加熱して、厚み３０μｍの銀電極を形成した。【００５３】
＜実施例３＞
直径約８０μｍの銀メッキ銅線を素線として、４本の素線を集束した集束線を１６本（素線数６４本）平編みした平編銀メッキ銅線（幅約２ｍｍ、厚み約２００μｍ、編みピッチ約１ｍｍ）を、２０ｍｍの長さに切り取り、実施例１と同様にして、一方の端部を裏面接合セルの銀電極上に半田接続した。【００５４】
＜比較例２＞
メッキされていない銅線を素線とする平編み銅線を用い、実施例３と同様にして、平編み銅線の端部を裏面接合セルの銀電極上に半田接続した。【００５５】
＜接合強度の評価＞
引張試験機を用い、引張速度０．８ｍｍ／秒、角度９０°の条件で、裏面接合セルから平編線のピール試験を行い、接合強度（ピール強度）を測定した。１５０℃のオーブンで１０分加熱後の試料についても同様に接合強度を測定した。加熱後の試料の接合強度測定後（平編線を剥離後）のセル表面の顕微鏡写真を図７に示す。【００５６】
＜ミニモジュールの特性評価＞
裏面接合セルのｎ側の銀電極およびｐ側の銀電極のそれぞれに、実施例３および比較例２と同様にして平編線を半田接続し、ソーラーシミュレータにより出力を測定した。その後、バックシート／ＥＶＡ封止材／平編線を接続した裏面接合セル／ＥＶＡ封止材／ガラスの順に積層し、真空熱ラミネータ中で、１５０℃で約３０分間加熱して、ＥＶＡを架橋反応させて、封止を行った。封止後のミニモジュールの出力をソーラーシミュレータにより測定し、封止前後の電流Ｉｓｃ、開放電圧Ｖｏｃ、曲線因子ＦＦ，および最大出力Ｐｍａｘの変化率（封止後／封止前）を求めた。【００５７】
＜評価結果＞
実施例３および比較例２の太陽電池モジュールにおける配線材（平編線）と銀電極との接合強度、および封止前後の出力の変化率を表１に示す。【００５８】
【表１】
2018180922.tif 000003
【００５９】
表面が被覆されていない銅線を素線とする編組線（配線材）を用いた比較例２では、１５０℃加熱後の配線材の接合強度がゼロ（実質的に接合していない状態）であり、配線材を剥離後のセルの表面には半田が付着していなかった（図７Ｂ）。また、１５０℃で封止を行ったミニモジュールでは、封止前に比べて曲線因子が大幅に低下していた。これらの結果から、比較例２では、半田接続直後は、セルの銀電極と配線材とが適切に接合されていたものの、封止の際の加熱により半田喰われが生じて電極と配線材との接合性が低下し、曲線因子が低下したと考えられる。【００６０】
一方、銀被覆された銅線を素線とする編組線を用いた実施例３では、１５０℃の加熱前後で接合強度に変化は見られず、封止後のミニモジュールは封止前と同等以上の特性を示していた。また、配線材を剥離後のセルの表面には半田が残存しており（図７Ａ）、剥離後の配線材の表面にも半田が付着しており、半田喰われは生じていなかった。【００６１】
これらの結果から、銀被覆された銅線を素線とする編組線を用いることにより、銀電極との半田接合部分における半田喰われを抑制可能であり、電極と配線材との接合性に優れ出力の高い太陽電池モジュールが得られることが分かる。
【符号の説明】
【００６２】
１０１〜１０５      太陽電池（セル）
８１〜８６          配線材（編組線）
８３２    接続領域
１００，１１０，１２０    太陽電池ストリング
９１      受光面保護材
９２      裏面保護材
９５      封止材
２００    太陽電池モジュール
【図１】
2018180922.tif 000004
【図２】
2018180922.tif 000005
【図３】
2018180922.tif 000006
【図４】
2018180922.tif 000007
【図５】
2018180922.tif 000008
【図６】
2018180922.tif 000009
【図７】
2018180922.tif 000010
【国際調査報告】
2018180922.tif 000011
2018180922.tif 000012
2018180922.tif 000013
2018180922.tif 000014